Joint d’étanchéité (10) pour aéronef, comprenant : - un corps de joint (11) au moins en partie élastomère, le corps de joint (11) définissant au moins une cavité (10A) globalement tubulaire ou annulaire, et - une structure antifeu (12) qui est distincte du corps de joint (11) et qui est disposée à l’intérieur de ladite au moins une cavité (10A), la structure antifeu (12) comprenant au moins une masse intumescente apte à remplir ladite au moins une cavité (10A) dans un état expansé, dans lequel ladite au moins une masse intumescente est constituée d’une composition de caoutchouc présentant une température de déclenchement d’intumescence égale ou supérieure à 270° C, mesurée par un rhéomètre rotatif plan-plan avec un balayage en température de 23 à 380° C suivant une rampe de températures de 10° C/min. avec 1 % de déformation et avec évolution, à partir de 23° C, de la force normale Fn à partir de 0,07 N et de l’entrefer h entre plans à partir de 2 mm. Joint d’étanchéité (10) selon la revendication 1, dans lequel ladite température de déclenchement d’intumescence est comprise entre 280 et 400° C, de préférence entre 320 et 360° C. Joint d’étanchéité (10) selon la revendication 1 ou 2, dans lequel la composition de caoutchouc présente, à l’état expansé, un taux d’expansion volumique égal ou supérieur à 800 %, mesuré pendant 15 min. à 600° C +/- 10° C dans un four à moufle Nabertherm® N17/HR de volume utile égal à 17 dm 3 sur une éprouvette de section circulaire de 25 mm de diamètre constituée de la composition de caoutchouc, le taux d’expansion étant calculé par la formule ((E f -E i )/E i ).100 avec E i désignant l’épaisseur initiale de l’éprouvette égale à 2 mm et E f l’épaisseur finale de l’éprouvette. Joint d’étanchéité (10) selon une des revendications précédentes, dans lequel la composition de caoutchouc est à base d’au moins un caoutchouc silicone, de préférence un terpolymère dérivé de phénylmethyl-, vinylméthyl- et diméthylsiloxane (PVMQ). Joint d’étanchéité (10) selon la revendication 4, dans lequel la composition de caoutchouc comprend en outre : - une matière organique ou inorganique expansible apte à conférer à la composition de caoutchouc ladite température de déclenchement d’intumescence, comprenant de préférence un graphite expansible, - un système retardateur de flamme, comprenant des agents d’ignifugation, - optionnellement une charge renforçante, et - un système de réticulation comprenant un peroxyde, la composition de caoutchouc n’étant pas réticulée ou étant réticulée seulement en partie. Joint d’étanchéité (10) selon la revendication 5, dans lequel la composition de caoutchouc comprend, pour 100 pce dudit au moins un caoutchouc silicone (pce : parties en poids pour 100 parties d’élastomère(s)) : - ladite matière organique ou inorganique expansible selon une quantité comprise entre 10 et 20 pce, de préférence entre 13 et 17 pce dudit graphite expansible, - ledit système retardateur de flamme selon une quantité comprise entre 10 et 20 pce, ledit système retardateur de flamme comprenant par exemple : du quartz selon une fraction massique de 15 à 40 %, un oxyde métallique selon une fraction massique de 15 à 40 %, de préférence du dioxyde de titane, du diméthyl siloxane à groupe terminal diméthylvinyl selon une fraction massique de 15 à 40 % ; - optionnellement à titre de ladite charge renforçante, des fibres minérales telles que des fibres de roche, selon une quantité comprise entre 18 et 28 pce ; et - ledit peroxyde selon une quantité comprise entre 0,05 et 0,5 pce, par exemple entre 0,1 et 0,3 pce, ledit peroxyde étant de préférence un peroxyde organique aromatique, par exemple un peroxyde de dicumyle. Joint d’étanchéité (10) selon une des revendications précédentes, dans lequel la composition de caoutchouc présente, à l’état non réticulé, une viscosité Mooney ML(1+4) à 40° C, mesurée selon la norme ASTM D-1646, qui est comprise entre 15 et 25 et par exemple entre 18 et 22. Joint d’étanchéité (10) selon une des revendications précédentes, dans lequel la composition de caoutchouc, à l’état expansé, est à l’épreuve du test d'inflammabilité verticale selon la norme FAR25.853, Annexe F partie I (a) (1) (i), la composition de caoutchouc ne présentant aucune flamme résiduelle après le retrait d’une flamme de méthane pendant un temps d’inflammation de 60 secondes. Joint d’étanchéité (10) selon une des revendications précédentes, dans lequel la structure antifeu (12) comprend en outre une enveloppe qui est séparée du corps de joint et qui encapsule ladite au moins une masse intumescente notamment pour la protéger de fluides environnants, l’enveloppe étant par exemple à base d’un caoutchouc silicone non réticulé. Joint d’étanchéité (10) selon une des revendications précédentes, dans lequel la structure antifeu (12) est disposée sur une zone interne du corps de joint (11) indépendante de l’étanchéité assurée par le joint (10) sans que la structure antifeu (12) soit fixée au corps de joint (11), la structure antifeu (12) présentant, dans un état non expansé avant intumescence de ladite au moins une masse intumescente, une géométrie globalement parallélépipédique de préférence définie par une largeur le long d’une dimension transversale de ladite au moins une cavité (10A), par une hauteur perpendiculaire et inférieure à ladite largeur et par une longueur par exemple égale à celle de ladite au moins une cavité (10A). Joint d’étanchéité (10) selon une des revendications précédentes, dans lequel le corps de joint (11) est constitué en totalité ou en partie d’un matériau élastomère à base d’au moins un caoutchouc silicone, de préférence un terpolymère dérivé de phénylmethyl-, vinylméthyl- et diméthylsiloxane (PVMQ), le corps de joint (11) étant par exemple choisi parmi les joints tubulaires de section transversale en Ω, de section transversale en P, et parmi les soufflets annulaires pour conduits. Joint d’étanchéité (10) selon la revendication 11, dans lequel le corps de joint (11) est constitué dudit matériau élastomère, étant dépourvu de couche de renforcement noyée dans ledit matériau élastomère. Joint d’étanchéité (10) selon la revendication 11, dans lequel le corps de joint (11) est constitué d’un composite comprenant ledit matériau élastomère et au moins une nappe (11d) d’un tissu, ladite au moins une nappe (11d) étant noyée dans ledit matériau élastomère et étant choisie parmi des tissus de verre, des tissus de polyamides aromatiques et leurs combinaisons. Joint d’étanchéité (10) selon une des revendications précédentes, dans lequel le joint d’étanchéité (10) est à l’épreuve du feu selon la norme ISO 2685:1998, étant capable de résister pendant 15 minutes : - à la chaleur engendrée par une flamme calibrée de kérosène à 1100° C ± 80° C avec une densité de flux thermique absorbé par l'appareillage normalisé décrit en B.4.2 de la norme ISO 2685:1998 qui est de 116 ± 10 kW/m 2 , et - à des vibrations de 50 Hz et 0,8 mm pic à pic telles que décrites dans la norme ISO 2685:1998. Aéronef, en particulier avion ou hélicoptère, comprenant : - au moins une paire d’éléments structuraux (1 et 2) métalliques ou composites conçus pour être raccordés l’un à l’autre en au moins une zone de l’aéronef désignée comme zone de feu par exemple selon le § 2.1 de la norme ISO 2685:1998, ladite au moins une zone étant de préférence choisie parmi les zones de réacteurs principaux et de moteurs auxiliaires de l’aéronef, comme par exemple les zones d’un moteur, d’une nacelle, d’un pylône et/ou d’un groupe auxiliaire de puissance, et - au moins un joint d’étanchéité (10) qui relie de manière étanche les éléments structuraux (1 et 2) de ladite au moins une paire l’un à l’autre, dans laquelle ledit au moins un joint d’étanchéité (10) est tel que défini à l’une des revendications précédentes.